(57)【要約】      （修正有）【課題】連続繊維からなる補強繊維とマトリックス樹脂とを、より均一かつ十分に配合させて、機械的特性に優れた品質の高い繊維強化樹脂成型体を提供する。【解決手段】連続繊維によって構成される織布であって、織布を構成する連続繊維が、融点の異なる２種の熱可塑性重合体が複合された複合繊維を少なくとも含むものであり、該織布を複数枚積層し、該積層体を、所定の成型金型にて、熱成型することにより、織布を構成する低融点重合体を溶かし、高融点重合体は溶かさずに繊維の形状を維持させ、所定の形状を賦形し、冷却固化して、繊維強化樹脂成型体を得ることを特徴とする繊維強化樹脂成型体の製造方法。【選択図】なし【特許請求の範囲】
【請求項１】
連続繊維によって構成される織布であって、織布を構成する連続繊維が、融点の異なる２種の熱可塑性重合体が複合された複合繊維を少なくとも含むものであり、該織布を複数枚積層し、該積層体を、所定の成型金型にて、熱成型することにより、織布を構成する低融点重合体を溶かし、高融点重合体は溶かさずに繊維の形状を維持させ、所定の形状を賦形し、冷却固化して、繊維強化樹脂成型体を得ることを特徴とする繊維強化樹脂成型体の製造方法。
【発明の詳細な説明】
【技術分野】
【０００１】
本発明は、繊維強化樹脂成型体を製造する方法に関するものである。
【背景技術】
【０００２】
繊維強化樹脂材料は補強繊維とマトリクス樹脂で構成される機械的物性に優れた複合素材であり、船舶、航空機、機械類、自動車の部材などに利用されている。例えば補強繊維とマトリクス樹脂からなるプリプレグシートを積層し、所定の形状に賦形する方法や、補強繊維からなるプリフォームにマトリクス樹脂を含浸させる方法などにより製造される。
補強繊維としてガラス繊維、炭素繊維、アラミド繊維などの高強度・高弾性率繊維が用いることで機械的物性に優れた樹脂材料を得ることができる。補強繊維が無機繊維である場合、使用済みの製品のリサイクルが困難であり、また屈曲の多い成型品に用いる場合は補強繊維による補強効果が十分に得られないこともあるため、補強繊維として熱可塑性樹脂からなる繊維のみを用いた複合材料も検討されている。マトリクス樹脂としては熱硬化性樹脂や熱可塑性樹脂が使用されているが、後者は成形時のサイクルタイムが短く、自動車分野などで開発が進められている。マトリクス樹脂に熱可塑性樹脂を用いて、自動車内装材に好適な複合材料として、例えば、特許文献１には、繊維長５〜１００ｍｍの強化繊維と粒子形態や繊維形態の熱可塑性樹脂とを湿式分散法により抄造したシートにニードリングして加熱・圧縮によりスタンパブルシート（素板）を得る方法が開示されている。
【０００３】
マトリクス樹脂として熱可塑性樹脂を選択した場合、熱可塑性樹脂は、溶融時もある程度の粘度を有するため、溶融した熱可塑性樹脂を補強繊維間に均一かつ十分に含浸し難いが、特許文献１の技術によれば、粒子形態や繊維形態の熱可塑性樹脂と補強繊維とを湿式分散法により混合させるため、均一に混合しやすいという利点がある。
【先行技術文献】
【特許文献】
【０００４】
【特許文献１】特開２００４−２１７８２９号公報（特許請求の範囲、段落番号０００１、００２５〜００２７）
【発明の開示】
【発明が解決しようとする課題】
【０００５】
補強繊維が繊維長５〜１００ｍｍの短繊維の場合は、上記した特許文献１のように混合しやすいが、補強繊維が連続繊維の場合には上記方法が適用できない。連続繊維からなる補強層とマトリクス樹脂と一体化する方法としては、例えば補強繊維からなるシートに熱可塑性樹脂からなるフィルムを積層したものを熱処理により一体化する方法、粉末状の熱可塑性樹脂を連続補強繊維シートに散布等により担持させた後に熱処理する方法、補強繊維からなるシートの表面に熱可塑性樹脂をコーティングした後に熱処理する方法などが挙げられる。本発明は、より均一かつ十分に連続繊維からなる補強繊維間にマトリクス樹脂を配合させ、機械的特性に優れた品質の高い繊維強化樹脂成型体を提供することを課題とする。
【課題を解決するための手段】
【０００６】
本発明は、前記課題を達成するものであり、以下を要旨とする。
【０００７】
すなわち、本発明は、連続繊維によって構成される織布であって、織布を構成する連続繊維が、融点の異なる２種の熱可塑性重合体が複合された複合繊維を少なくとも含むものであり、該織布を複数枚積層し、該積層体を、所定の成型金型にて、熱成型することにより、織布を構成する低融点重合体を溶かし、高融点重合体は溶かさずに繊維の形状を維持させ、所定の形状を賦形し、冷却固化して、繊維強化樹脂成型体を得ることを特徴とする繊維強化樹脂成型体の製造方法を要旨とする。
【０００８】
以下、本発明について詳細に説明する。
【０００９】
本発明における繊維強化樹脂成型体を得るためには、連続繊維によって構成される織布を複数枚積層する。織布は、少なくとも２種の融点の異なる熱可塑性重合体を含んでいる。融点の異なる２種の熱可塑性重合体のうち、低融点の重合体は、樹脂成型体のマトリックス樹脂となり、高融点の重合体が繊維形態を維持して樹脂成型体における補強繊維となる。なお、本発明において、明確な融点を有さない非晶性の重合体については軟化点を融点とみなす。
【００１０】
繊維強化樹脂成型体において、補強繊維として、連続繊維によって構成される織布を選択している理由は、機械的強度と寸法安定性 に優れることにある。例えば、不織布は構成繊維がランダムに配置されたものであるが、このような不織布に比べ、織布は、繊維が均一に配置され、物理特性の方向性も制御し易い。
【００１１】
本発明における織布は、少なくとも２種の融点の異なる熱可塑性重合体を含む。例えば、織布を構成する連続繊維が、高融点重合体と低融点重合体とからなる複合繊維によって構成される。例えば、芯部が高融点重合体、鞘部が低融点重合体からなる芯鞘型複合繊維、高融点重合体と低融点重合体とが貼り合わされてなるサイドバイサイド型複合繊維が挙げられる。また、織布を構成する連続繊維として、高融点重合体からなる繊維と低融点重合体からなる繊維とが所望の比率で混繊されたマルチフィラメント糸を用いることが挙げられる。さらには、高融点重合体からなるフィラメントまたはマルチフィラメント糸と、低融点重合体からなるフィラメントまたはマルチフィラメント糸とを用い、織物を製織する際に、適宜の比率でそれぞれの糸を配列させて織布としたものが挙げられる。なお、連続繊維には必要に応じて撚糸や仮撚り加工、インターレース加工、タスラン加工などを施してもよく、また、織布を得る際に紡績糸やスリットヤーンも併用可能である。
【００１２】
高融点重合体と低融点重合体との組み合わせとしては、具体的には、ポリエチレンテレフタレート／ポリプロピレン、ポリエチレンテレフタレート／ポリエチレン、ポリエチレンテレフタレート／ポリアミド、ポリエチレンテレフタレート／低融点ポリエステル共重合体等が挙げられる。
【００１３】
織布の織組織は、特に限定されないが、平織、綾織、朱子織や、多重織を用いることもできる。
【００１４】
このような織布が複数枚積層され、織布を構成する熱可塑性重合体のうち、最も融点の低い重合体が溶融または軟化することによって、積層された織布同士は一体化する。
【００１５】
高融点重合体と低融点重合体との質量比は、高融点重合体：低融点重合体＝３〜７；７〜３であるのが好ましい。ここで、高融点重合体とは、繊維強化樹脂成型体とした際に補強繊維となるものであり、一方、低融点重合体とは、繊維強化樹脂成型体とした際にマトリックス樹脂となるものである。高融点重合体の量がこの比率よりも少ないと、補強繊維の比率が少なくなるため、耐衝撃性や曲げ強度が低下する傾向となる。一方、高融点重合体の量がこの比率よりも多いと、マトリックス樹脂となる低融点重合体の比率が少なくなり、溶融させて成型体を得るにあたりマトリックス樹脂の量が少なく所望の形状の成型体になりにくく、成型時に溶融させた樹脂を追加することを要する。
【００１６】
本発明においては、複数枚積層した積層体を用いて、織布間の熱接着を予め行わず、一気に織布間を一体化すると同時に熱成型を行うことにより繊維強化樹脂成型体を得る。すなわち、上記した連続繊維によって構成される織布であって、該織布が融点の異なる熱可塑性重合体を少なくとも２種含むことにより構成されたものであり、該織布を複数枚積層し、該積層体を、所定の成型金型にて熱成型して、織布を構成する低融点重合体（マトリックス樹脂となるもの）を溶かし、高融点重合体は溶かさずに繊維の形状を維持させ、所定の形状を賦形し、冷却固化して、繊維強化樹脂成型体を得る。積層体は、２枚以上の織布を積層したものとし、積層枚数の上限は限定しないが、成型体の要求性能に応じて適宜選択すればよいが、１０枚程度とする。熱成型においては、上記と同様で、積層体に予め熱を加えて次いで金型で成型する方法、金型内で加熱して熱成型する方法、予め熱を加えてさらに金型内でも加熱により熱成型する方法のいずれでもよい。熱成型においては、高融点重合体は溶けずに繊維形態を維持するため良好に樹脂成型体の補強繊維としての役割を担うものとなる。
【発明の効果】
【００１７】
本発明によれば、繊維強化樹脂成型体を得るための材料として、高融点重合体と低融点重合体を含む織物を用いており、成型体とする際に、高融点重合体が補強繊維となり、低融点重合体がマトリックス樹脂となるものであり、材料の段階より、高融点重合体と低融点重合体とが繊維の形態として均一に存在しているため、マトリックス樹脂と補強繊維とが均一に存在する成型体を得ることができる。
【実施例】
【００１８】
次に、実施例に基づいて本発明を具体的に説明するが、本発明はこれらの実施例に限定されるものではない。
【００１９】
実施例１
芯にポリエチレンテレフタレート（融点２５０℃）、鞘にエチレンテレフタレートを主たる繰り返し単位とするポリエステル共重合体（融点１６０℃）が配された芯鞘複合フィラメントからなる１６７０ｄｔｅｘ／１９２ｆのマルチフィラメント糸（Ａ）を準備した。芯鞘複合フィラメントの芯鞘比は、体積比で芯：鞘＝２．７：１であった。
【００２０】
前記芯鞘複合フィラメントからなるマルチフィラメント糸を経糸および緯糸に配して平織組織の織布を作製した。織密度は、経緯ともに２５本／インチとした。
【００２１】
上記作製した平織組織の織布を３枚重ねて積層体を得、この積層体を、１８０℃の雰囲気中で加熱した後、雄型と雌型とからなる平板金型にて成型し、平板状の補強繊維成型体を得た。